(57)【要約】      （修正有）【課題】透明導電層がパターニングされた透明導電性フィルムにおいて、透明導電層のパターンが視えることであり、このパターンが視えない透明導電性フィルムを提供する。【解決手段】少なくとも基材フィルムと反射調整層からなる下地フィルム上に、パターニングされた透明導電層を有する透明導電性フィルムであって、該透明導電層の屈折率が下地フィルム表層の屈折率よりも高い透明導電性フィルムにおいて、透明導電性フィルムの透明導電層がパターニングされた部分の反射光のＹ値をＹα、透明導電層がパターニングされていない部分の反射光のＹ値をＹβとしたとき、−２≦（Ｙα−Ｙβ）≦２であり、更に透明導電層が設けられた部分の反射光のｂ*値をｂ*α、透明導電層が設けられていない部分の反射光のｂ*値をｂ*βとしたとき、−５．５≦（ｂ*α−ｂ*β）≦５．５である。【選択図】図１
2012103968.tif 000002
【特許請求の範囲】
【請求項１】
少なくとも基材フィルムと反射調整層とを有する下地フィルム上に、パターニングされた透明導電層が形成された透明導電性フィルムであって、前記透明導電層の屈折率が下地フィルム表層の屈折率よりも高い透明導電性フィルムにおいて、
パターン面の反射光のＹ値をＹα、下地露出面の反射光のＹ値をＹβとしたとき、−２≦（Ｙα−Ｙβ）≦２であり、
更にパターン面の反射光のｂ*値をｂ*α、下地露出面の反射光のｂ*値をｂ*βとしたとき、−５．５≦（ｂ*α−ｂ*β）≦５．５であることを特徴とする透明導電性フィルム。
【請求項２】
前記Ｙαと前記Ｙβが、共に１２以下であることを特徴とする請求項１記載の透明導電性フィルム。
【請求項３】
前記ｂ*αと前記ｂ*βが、共に−４．０以上、１．５以下であることを特徴とする請求項１または２記載の透明導電性フィルム。
【請求項４】
基材フィルムは、その屈折率が１．５３〜１．６５、層厚が３０〜２５０μｍで、
透明導電層は、その屈折率が１．７０〜２．３０、層厚が１０〜４０ｎｍであり、
反射調整層は、その屈折率が１．５５〜１．７５、層厚が１０〜１１０ｎｍの中屈折率層であることを特徴とする請求項１乃至３のいずれかに記載の透明導電性フィルム。
【請求項５】
基材フィルムは、その屈折率が１．５３〜１．６５、層厚が３０〜２５０μｍで、
透明導電層は、その屈折率が１．７０〜２．３０、層厚が１０〜４０ｎｍであり、
反射調整層は中屈折率層と低屈折率層とからなり、
前記中屈折率層は、その屈折率が１．５５〜１．７５、層厚が１０〜１１０ｎｍで、
前記低屈折率層は、その屈折率が１．３５〜１．４５、層厚が２０〜１４０ｎｍであることを特徴とする請求項１乃至３のいずれかに記載の透明導電性フィルム。
【請求項６】
請求項１乃至５のいずれかに記載の透明導電性フィルムにおいて、更にハードコート層を有することを特徴とする透明導電性フィルム。
【請求項７】
請求項１乃至６のいずれかに記載の透明導電性フィルムに用いられる下地フィルムであって、基材フィルム及び反射調整層、或いは、基材フィルム、反射調整層及びハードコート層からなることを特徴とする透明導電性フィルム用下地フィルム。
【請求項８】
請求項１乃至６のいずれかに記載の透明導電性フィルムを用いたことを特徴とする静電容量方式によるタッチパネル。
【発明の詳細な説明】
【技術分野】
【０００１】
タッチパネルに用いられる透明導電性フィルムは、(ｉ)主として抵抗膜方式タッチパネルにおいて用いられる透明導電層が動作領域全面を覆うものと、(ｉｉ)主として静電容量方式タッチパネルにおいて用いられる、透明導電層がストライプ状やひし形等の特定形状であるものに大別することができる。本発明は後者即ち透明導電層が特定形状である透明導電性フィルムに関する。またこのフィルムに用いられる下地フィルムおよびタッチパネルに関する。
尚、本明細書においては「透明導電層をストライプ状やひし形等の、特定形状に設ける」ことを「透明導電層をパターニングする」といい、ストライプ状やひし形等の特定形状のことを「パターン」と称す。
【背景技術】
【０００２】
タッチパネルは、通常、ＣＲＴ、ＬＣＤあるいはプラズマディスプレー等の表示装置と一体化して用いられる。そのためタッチパネルに使用される透明導電性フィルムには、低反射性能、高透明性能等、様々な機能が求められている。例えば抵抗膜方式によるタッチパネルは、二つの透明導電性フィルムの間に、これらのフィルムとは屈折率が大きく異なる空気層を含んでいるため、透明導電性フィルムと空気層との界面で多くの光が反射され、光線透過率が低くなりやすいため、ここで用いられる透明導電性フィルムには低反射性能が求められている。
一方、静電容量方式によるタッチパネルは、空気層を持たないため抵抗膜方式よりも光の反射が小さい。よって静電容量方式に用いられる透明導電性フィルムは、抵抗膜方式に用いられる透明導電性フィルムより光線反射率が多少高くても許容される。しかしながら静電容量方式に用いられる透明導電性フィルムには、透明導電層がパターニングされているため、表示装置が映し出す画像の上に格子状やダイヤモンド型の透明導電層パターンが浮き出て、タッチパネル使用者に煩わしさを感じさせてしまうことがある。よって静電容量方式に用いられる透明導電性フィルムには、透明導電層のパターンを視えにくくする性能が求められている。
【０００３】
特許文献１の発明は、透明導電層がパターニングされた透明導電性フィルムに係る発明であり、導電面と絶縁面との視認性の差を抑制することを目的とし、絶縁色差調整層を設けることが記載されている。特許文献１請求項２記載の透明導電性フィルムは、導電面と絶縁面のＬ*ａ*ｂ*表色系における反射色差△Ｅ*ａ*ｂ*Ｒが０〜１０に抑えられている。そのため導電面と絶縁面との色相が似通い、透明導電層のパターニングは視え難くなるが、十分とは言えないものであった。例え反射光の色相が似通っていても、反射光の強さが大きく相違していれば、導電面と絶縁面との視認性に差が生じ、使用者に透明導電層のパターンが視え、表示装置が映し出す画像が視えにくくなる。
【０００４】
特許文献２の発明も、透明導電層がパターニングされた透明導電性フィルムに関する発明であり、透明導電性フィルムの外観を良好にすることを課題とし、アンダーコート層が採用されている。具体的には、基材フィルム（ＰＥＴ）上に屈折率が１．５４の第一層目のアンダーコート層を設け、さらに必要に応じて屈折率１．４６の第二層目のアンダーコート層を設けて下地フィルムを調整した後、この下地フィルム上にＩＴＯ膜を形成し、ＩＴＯ膜のみ、あるいはＩＴＯ膜と第二層目のアンダーコート層をエッチングすることにより得られる透明導電性フィルムが記載されている。この透明導電性フィルムはパターン部と非パターン部の４５０〜６５０ｎｍにおける平均反射率差が０．６〜２．１であり、尚且つＹ値差が０．５〜２．１であり、透明導電層のパターンが多少視えにくくはなっているものの、十分とは言えないものであった。△反射率と△Ｙ値が十分に小さくても、パターン部と非パターン部との視認性に差があり、パターンが視えることがある。以下に、その理由を説明する。
【０００５】
一般に、透明導電層の屈折率が下地フィルムの表層（即ち、透明導電層が接している層）の屈折率よりも高い場合、反射光を調整する層（以下、「反射調整層」と称す）を採用しないと、透明導電層がパターニングされた面（以下、「パターン面」と称す）の分光反射スペクトルは、４８０ｎｍ以下の低波長領域において急激に上昇する。図３に両面にハードコート層を有するポリエチレンテレフタレートフィルムの分光反射スペクトル（実線）と、このポリエチレンテレフタレートフィルム上に透明導電層（ＩＴＯ膜）を設けた透明導電性フィルムの分光反射スペクトル（破線）を示す。破線で示す分光反射スペクトルは、反射調整層を採用しない透明導電性フィルムのパターン面の分光反射スペクトルに相当するが、該スペクトルの低波長領域での反射率の上昇は、反射調整層を採用しても完全に抑えることは難しい。そのため、４８０ｎｍ以下の低波長領域において、パターン面の反射率と透明導電層がパターニングされずに下地が露出している面（以下、「下地露出面」と称す）との反射率との差は大きくなりやすい。
低波長領域の反射光は人の目に視えにくい為、多少の差であればパターンが視えることはないが、図３に示す程大きな差であれば、例え低波長領域の光であっても使用者に視えてしまう。そして、このような低波長領域での視認性の差は、４５０〜６５０ｎｍにおける平均反射率差との相関では確認することができず、またＹ値差との相関によっても確認できなかった。これはＹ値を算出するための「等色関数」（図４に示す）が低波長領域において非常に小さい為である。そのため４５０〜６５０ｎｍにおける△反射率が小さく、さらに△Ｙ値も小さい透明導電性フィルムであっても、パターン面と下地露出面との視認性に差があり、透明導電層のパターンが視えてしまう場合が生じる。
【先行技術文献】
【特許文献】
【０００６】
【特許文献１】特開２０１０−１８２５２８号
【特許文献２】特開２００９−７６４３２号
【発明の概要】
【発明が解決しようとする課題】
【０００７】
透明導電層がパターニングされた透明導電性フィルムにおいて、パターン面と下地露出面との視認性を近似させるためには、３８０〜７８０ｎｍの可視光領域の各波長において、パターン面と下地露出面の反射率を完全に一致させることが理想である。しかしながらこのような性能を発揮しうる反射調整層を設計することは非常に困難であり、仮に設計できたとしても、層構成が複雑であったり、層厚や屈折率の許容範囲が狭くなったりするという問題があった。このような状況に鑑み、本発明者らは効果的に視認性を類似させ、使用者に透明導電層のパターンが視えなくなる方法を鋭意検討した。
【０００８】
そして反射調整層として屈折率１．７５を超える高屈折率層を用いた場合、パターン面のＹ値と下地露出面のＹ値を十分に近似させたにもかかわらず、透明導電層のパターンは視えることが分かった。これはパターン面と下地露出面の反射率が、低波長領域で大きく異なっていたためと推察される。
また反射調整層として屈折率１．３５〜１．４５の低屈折層を用いた場合、透明導電層を設ける前の下地フィルムのＹ値を十分に低くしたにもかかわらず、透明導電層のパターニングは視えることが分かった。これは透明導電性フィルムの下地露出面のＹ値は十分に低下したものの、パターン面のＹ値が低下していなかったためと推察される。
また従来、抵抗膜方式において採用されている反射調整層、即ち高屈折率層と低屈折率層からなる反射調整層についてもその効果を確認し、パターンが視えることが明らかとなった。この現象は、反射調整層が透明導電層を有するパターン面のＹ値を低く抑えることができたものの、透明導電層を有さない下地露出面のＹ値を抑えることはできなかったため、透明導電層のパターンが視えてしまったものと推察される。
【０００９】
本発明が解決しようとする課題は、透明導電層がパターニングされた透明導電性フィルムにおいて、透明導電層のパターンが視え、表示装置が映し出す画像が視えにくくなるという問題を解決することであり、本発明はこのパターンが視えない透明導電性フィルムを提供することを目的とする。またこの透明導電性フィルムに用いられる下地フィルム（即ち、透明導電層がパターニングされる前のフィルム）およびタッチパネルを提供することも同時にその目的とする。
【課題を解決するための手段】
【００１０】
本発明者らは、反射調整層によって、パターン面の反射光におけるＹ値と下地露出面の反射光におけるＹ値とを近似させるとともに、透明導電層によって変化する色相である「ｂ*」の値を近似させることにより、透明導電層のパターンを視えなくできることを見出し本発明に至った。
【００１１】
即ち、本発明は前記課題を解決するために、少なくとも基材フィルムと反射調整層からなる下地フィルム上に、パターニングされた透明導電層を有する透明導電性フィルムであって、透明導電層の屈折率が下地フィルム表層の屈折率よりも高い透明導電性フィルムにおいて、パターン面の反射光のＹ値をＹα、下地露出面の反射光のＹ値をＹβとしたとき、−２≦（Ｙα−Ｙβ）≦２であり、更に透明導電層が設けられた部分の反射光のｂ*値をｂ*α、透明導電層が設けられていない部分の反射光のｂ*値をｂ*βとしたとき、−５．５≦（ｂ*α−ｂ*β）≦５．５である透明導電性フィルムを提供し、
また当該透明導電性フィルムにおいて前記Ｙαと前記Ｙβが、共に１２以下であるもの、
ｂ*αとｂ*βが、共に−４．０以上、１．５以下であるものを提供する。
【００１２】
また前記透明導電性フィルムにおいて、基材フィルムは、その屈折率が１．５３〜１．６５、層厚が３０〜２５０μｍで、透明導電層は、その屈折率が１．７０〜２．３０、層厚が１０〜４０ｎｍであり、反射調整層は、その屈折率が１．５５〜１．７５、層厚が１０〜１１０ｎｍの中屈折率層であるもの、
基材フィルムは、その屈折率が１．５３〜１．６５、層厚が３０〜２５０μｍで、透明導電層は、その屈折率が１．７０〜２．３０、層厚が１０〜４０ｎｍであり、反射調整層は中屈折率層と低屈折率層とからなり、前記中屈折率層は、その屈折率が１．５５〜１．７５、層厚が１０〜１１０ｎｍで、前記低屈折率層は、その屈折率が１．３５〜１．４５、層厚が２０〜１４０ｎｍであるものを提供する。
【００１３】
更にハードコート層を有する前記各透明導電性フィルム、
及び、前記各透明導電性フィルムに用いられる下地フィルムであって、基材フィルム及び反射調整層、或いは、基材フィルム、反射調整層及びハードコート層からなる透明導電性フィルム用下地フィルムを提供し、
加えて前記透明導電性フィルムを用いた静電容量方式によるタッチパネルを提供するものである。
【００１４】
尚、上述したＹ値はＪＩＳ  Ｚ８７２２に準拠し、透明導電層側から標準の光Ｄ６５を照射し、２度視野角の条件で分光反射率を測定して算出する。またｂ*はＪＩＳ  Ｚ８７２９に準拠して算出する。
【発明の効果】
【００１５】
本発明による透明導電性フィルムは、透明導電層がパターニングされているにもかかわらず、その透明導電層のパターンが使用者に視えないので、このフィルムをタッチパネルに使用すると、表示装置が映し出す画像の上に格子状やダイヤモンド型の透明導電層パターンが浮き出ることがなく、タッチパネル使用者に煩わしい印象を与えることがないという効果を奏する。
【図面の簡単な説明】
【００１６】
【図１】本発明の透明導電性フィルムの異なる実施形態の概念的断面図（Ａ）〜（Ｃ）である。
【図２】ハードコート層を有する異なる実施形態の概念的断面図（Ｄ）〜（Ｆ）である。
【図３】反射調整層を採用していない透明導電性フィルムの分光反射光スペクトルである。
【図４】「ＸＹＺ表色系における三刺激値」のＹ値を求めるための等色関数である。
【図５】実施例４の透明導電性フィルムの分光反射スペクトルである。
【発明を実施するための形態】
【００１７】
本発明の透明導電性フィルムは、少なくとも基材フィルムと反射調整層からなる下地フィルム上に、パターニングされた透明導電層を有する。尚、本発明は透明導電層の屈折率が、下地フィルム表層（即ち透明導電層が接している層）の屈折率よりも高い場合に適用される。透明導電層の屈折率が下地フィルム表層の屈折率よりも低い場合、低波長領域においてパターン面と下地露出面との屈折率差が大きくなるという問題がなくなるため、反射調整層に求められる機能が本発明と異なってくる。
【００１８】
本発明の反射調整層はパターン面αの反射光におけるＹ値（以下、Ｙαと称す）と、下地露出面βの反射光におけるＹ値（以下、Ｙβと称す）との差、即ち（Ｙα−Ｙβ）（以下、△Ｙ値と称す）を−２〜２、好ましくは−１〜１に調整し、更にパターン面αの反射光のｂ*値（以下、ｂ*αと称す）と下地露出面βの反射光のｂ*値（以下、ｂ*βと称す）との差、即ち（ｂ*α−ｂ*β）（以下、△ｂ*と称す）を−５．５〜５．５、好ましくは−４．５〜４．５に調整する。△Ｙ値、△ｂ*がともに上記範囲内であれば、パターン面αと下地露出面βの視認性は近似し、透明導電層のパターンが視えない。
【００１９】
透明導電性フィルムの△Ｙ値、△ｂ*を上記範囲内にするには、反射調整層の屈折率、層厚、層構成を適宜調整するとよく、これらの値は、光学シミュレーションソフトを用いて決定できる。本発明者らは、裏面反射を考慮したシミュレーションソフトに基材の屈折率および透明導電層の屈折率と層厚を入力し、更に反射調整層の屈折率と層厚として様々な値を入力し、パターン面αのＹαおよびｂ*αと、下地露出面βのＹβおよびｂ*βを求め、ＹαとＹβおよびｂ*αとｂ*βが近似した際の屈折率、層厚を、反射調整層の好適な値として採用した。
【００２０】
また透明導電性フィルムの光線透過率を高めるためには、ＹαとＹβは共に１２以内であることが望ましく、特に１０以内であることが望ましい。Ｙ値が１２を超える透明導電性フィルムは、反射率が高くタッチパネル用途として適さない。また、ｂ*αとｂ*βは共に−４．０〜１．５であることが望ましく、特に−３．５〜１．０であることが望ましい。ｂ*の値が−４．０〜１．５でない透明導電性フィルムは、透明性が低くタッチパネル用途に適さない。尚、プラスチックフィルムは劣化すると黄色味を帯びる（即ち、ｂ*がプラスの方向に変化する）ため、ｂ*α及びｂ*βはプラスであると透明導電性フィルムに劣化した印象を与える。そのためｂ*α、ｂ*βは共にマイナス方向への許容範囲は広いが、プラス方向への許容範囲は狭い。
【００２１】
次に、△Ｙ値を−２〜２、△ｂ*を−５．５〜５．５に調整する反射調整層と、この反射調整層が採用された本発明の透明導電性フィルムを、図１、図２に基づいて説明するが、本発明はこれに限定されるものではない。
また以下、主として基材フィルムの屈折率がポリエチレンテレフタレートフィルムの一般的な値である１．５３〜１．６５である場合について、透明導電層の屈折率、膜厚がＩＴＯ膜の一般的な値である屈折率１．７０〜２．３０、膜厚１０〜４０ｎｍの場合について検討するが、本発明はこれに限定されるものではない。
【００２２】
図１（Ａ）は反射調整層として屈折率が１．５５〜１．７５の中屈折率層を用いた透明導電性フィルムであり、層構成は「基材フィルム１１／反射調整層（中屈折率層）１２／透明導電層１３」である。基材フィルム１１が屈折率１．５３〜１．６５、透明導電層１３が屈折率１．７０〜２．３０、膜厚１０〜４０ｎｍの場合、反射調整層は例えば屈折率１．５５〜１．７５、層厚１０〜１１０ｎｍが好ましい。以下、屈折率１．５５〜１．７５のことを中屈折率と称す。この透明導電性フィルムは、一層の反射調整層によりパターン面と下地露出面の視認性を類似させることができ、経済性に優れる。
図１（Ｂ）は反射調整層として中屈折率層と屈折率１．３５〜１．４５の低屈折率層を採用した透明導電性フィルムであり、層構成は「基材フィルム１１／反射調整層（中屈折率層）１２−１／反射調整層（低屈折率層）１２−２／透明導電層１３」である。尚、反射調整層１２−２は屈折率１．３５〜１．４５、膜厚２０〜１４０ｎｍが好ましい。以下、屈折率１．３５〜１．４５のことを低屈折率と称す。この透明導電性フィルムは△Ｙ値、△ｂ*が共に本発明の範囲内であるのでパターンが視えにくく、更にＹα、Ｙβの値が共に低く、光線透過率が高い為、表示装置の映し出す画像が鮮明に見える。
図１（Ｃ）も反射調整層として中屈折率層と低屈折率層を採用した透明導電性フィルムであるが、層構成は「反射調整層１２−２（低屈折率層）／基材フィルム１１／反射調整層１２−１（中屈折率層）／透明導電層１３」である。この透明導電性フィルムは、基材フィルムの両面に反射調整層が設けられているので、加工時の熱により基材フィルム表面が白化する現象を抑制することができる。
【００２３】
図１に示した層構成を持つ透明導電性フィルム（Ａ）（Ｂ）（Ｃ）についてＹα、Ｙβ、△Ｙ値、ｂ*α、ｂ*β、△ｂ*を算出した。積層体（Ａ）〜（Ｃ）の各層の屈折率および層厚と併せて表１に記す。
尚、透明導電性フィルム（Ａ）の層構成は図１（Ａ）に示す層構成、即ち「基材フィルム１１／反射調整層（中屈折率層）１２／透明導電層１３」であり、透明導電性フィルム（Ｂ）の層構成は図１（Ｂ）に示す層構成、即ち「基材フィルム１１／反射調整層１２−１（中屈折率層）／反射調整層１２−２（低屈折率層）／透明導電層１３」であり、透明導電性フィルム（Ｃ）の層構成は図１（Ｃ）に示す層構成、即ち「反射調整層１２−２（低屈折率層）／基材フィルム１１／反射調整層１２−１（中屈折率層）／透明導電層１３」である。
【００２４】
【表１】
2012103968.tif 000003
【００２５】
図２の透明導電性フィルム２はハードコート層（以下、ＨＣ層と称す）２４を有する。本発明の透明導電性フィルムは、必要に応じて、基材フィルム２１と反射調整層２２（２２−１、２２−２、２２−２’）の間、もしくは基材フィルム２１の裏面側（透明導電層が設けられない側）にＨＣ層２４（２４−１、２４−２）を有していてもよい。ＨＣ層を採用すると、透明導電性フィルムの耐擦傷性が向上する。また、図１（Ｃ）に示すように、基材フィルムの両面に反射調整層が設けられていると、基材フィルムの白化を抑制することができるが、基材フィルムの両面にＨＣ層２４を設けるとより確実に白化を抑制することができる。
【００２６】
図２（Ｄ）はＨＣ層として一般的な屈折率１．４５〜１．５２のＨＣ層を採用し、反射調整層として中屈折率層と低屈折率層を採用した透明導電性フィルムであり、層構成は「ＨＣ層２４／基材フィルム２１／ＨＣ層２４／反射調整層（中屈折率層）２２−１／反射調整層（低屈折率層）２２−２／透明導電層２３」である。この透明導電性フィルムは、Ｙα、Ｙβ、ｂ*α、ｂ*βが低く抑えられているので、低反射、高透明な透明導電性フィルムとなる。
図２（Ｅ）はＨＣ層として屈折率が１．５５〜１．７５の中屈折率ＨＣ層を採用し、反射調整層として低屈折率層を採用した透明導電性フィルムであり、層構成は、「反射調整層２２−２’（低屈折率層）／基材フィルム２１／ＨＣ層２４−２（中屈折率ＨＣ層）／反射調整層２２−２（低屈折率層）／透明導電層２３」である。以下、屈折率が１．５５〜１．７５の屈折率のＨＣ層を、中屈折率ＨＣと称す。この透明導電性フィルムは、基材フィルムの裏面に低屈折率層が設けられており、図２（Ｄ）に示す透明導電性フィルムよりも反射率が更に低くなる。
図２（Ｆ）はＨＣ層として、一般的な屈折率１．４５〜１．５２のＨＣ層と中屈折率ＨＣ層を採用し、反射調整層として低屈折率層を採用した透明導電性フィルムであり、層構成は「ＨＣ層２４−１／基材フィルム２１／ＨＣ層２４−２（中屈折率ＨＣ層）／反射調整層２２−２（低屈折率層）／透明導電層２３」である。
【００２７】
尚、図２（Ｅ）（Ｆ）に示す透明導電性フィルムは、図２（Ｄ）の反射調整層２２−１（中屈折率層）とこれに接するＨＣ層２４の機能を、中屈折率ＨＣ層２４−２にて発揮させたものであり、図２（Ｄ）の透明導電性フィルムと同程度、或いはそれ以下の反射率を、図２（Ｄ）の透明導電性フィルムより１層少ない構成にて達成している。しかしながら基材フィルム２１がＰＥＴの場合、しばしばフィルム表面に屈折率の低い易接着層が設けられており、このような場合に中屈折率のＨＣ層２４−２を採用すると、易接着層と中屈折率ＨＣ層との屈折率の差やＨＣ層の層厚によっては、干渉縞が発生する。このような場合は、中屈折率のＨＣ層２４−２は採用せず、図２（Ｄ）の透明導電性フィルムのように屈折率が１．４５〜１．５２のＨＣ層と中屈折率の反射調整層を採用するとよい。
【００２８】
図２に示した層構成を持つ透明導電性フィルム（Ｄ）（Ｅ）（Ｆ）について、Ｙα、Ｙβ、△Ｙ値、ｂ*α、ｂ*β、△ｂ*を算出した。積層体（Ｄ）〜（Ｆ）の各層の屈折率および層厚と併せて表２に記す。
尚、透明導電性フィルム（Ｄ）の層構成は図２（Ｄ）に示す層構成、即ち「ＨＣ層２４／基材フィルム２１／ＨＣ層２４／反射調整層（中屈折率層）２２−１／反射調整層（低屈折率層）２２−２／透明導電層２３」、透明導電性フィルム（Ｅ）の層構成は図２（Ｅ）に示す層構成、即ち「反射調整層２２−２’（低屈折率層）／基材フィルム２１／ＨＣ層２４−２（中屈折率ＨＣ層）／反射調整層２２−２（低屈折率層）／透明導電層２３」、透明導電性フィルム（Ｆ）の層構成は図２（Ｆ）に示す層構成、即ち「ＨＣ層２４−１／基材フィルム２１／ＨＣ層２４−２（中屈折率ＨＣ層）／反射調整層２２−２（低屈折率層）／透明導電層２３」である。
【００２９】
【表２】
2012103968.tif 000004
【００３０】
本発明の透明導電性フィルムの基材フィルムは、透明性に優れるフィルムであれば特に限定なく用いることができ、例えばトリアセチルセルロースフィルム、ジアセチルセルロースフィルム、アセテートブチレートセルロースフィルム、ポリエーテルサルホンフィルム、ポリアクリルフィルム、ポリスチレンフィルム、ポリウレタンフィルム、ポリエチレンテレフタレートフィルム、ポリブチレンテレフタレートフィルム、ポリカーボネートフィルム、ポリスルホンフィルム、環状ポリオレフィンフィルム、トリメチルペンテンフィルム、ポリエーテルケトンフィルム、（メタ）アクリロニトリルフィルム等を用いることができるが、透明性や屈折率等の光学特性並びに経済性を考慮するとポリエチレンテレフタレートフィルムを好適に用いることができる。基材フィルムの厚さは特に限定されるものではないが、薄くなりすぎると加工適性や強度が不足し、厚くなりすぎるとタッチパネルの感度低下につながるため、３０〜２５０μｍが好ましく、特に５０〜２００μｍが好ましい。
【００３１】
本発明の透明導電層は、屈折率が下地フィルム表層の屈折率よりも高ければ、特に限定なく用いることができ、例えばインジウム、スズ、亜鉛、ガリウム、アンチモン、チタン、珪素、ジルコニウム、マグネシウム、アルミニウム、パラジウム、タングステンからなる群より選択される少なくとも一種の金属の酸化物や、金、銀、銅を用いることができる。これらの金属酸化物は、必要に応じて、さらに上記群に示された金属原子を含んでいてもよく、例えば酸化スズを含有する酸化インジウム（ＩＴＯ）が好ましく用いられる。透明導電層の厚さは特に限定されないが、１０〜４０ｎｍが好ましく、特に１５〜３０ｎｍが好ましい。透明導電層の厚さが１０ｎｍ未満では抵抗値の経時安定性に劣る傾向があり、４０ｎｍを超えると反射調整層を設けたとしても反射率を抑えることが難しくなる。尚、透明導電層が前述したＩＴＯの場合、屈折率は１．８０〜２．２０という高い値を示す。
【００３２】
反射調整層は、従来から透明フィルムの屈折率を調整するために用いられていた材料を適宜用いることができる。例えば屈折率が１．５５〜１．７５の中屈折率層は、熱硬化性樹脂及び／または電離放射線硬化型樹脂に、ＺｒＯ、ＴｉＯ２、ＣｅＯ２、Ｓｂ２Ｏ５、ＩＴＯ、Ｙ２Ｏ３、Ｌａ２Ｏ３、ＳｉＯ２、ＺｒＯ２、Ａｌ２Ｏ３等の微粒子から選択した添加剤を、適宜組み合わせて配合し、所望の屈折率に調節した塗工液をコーティングすることによって形成される。また、例えばＡｌ２Ｏ３、ＣｅＦ３等を用いて真空製膜プロセスにて薄膜を形成し、これを中屈折率層としてもよい。
屈折率が１．３５〜１．４５の低屈折率層は、例えば熱硬化性樹脂及び／または電離放射線硬化型樹脂にＳｉＯ２、中空シリカ、ＭｇＦ２等の無機微粒子を、適宜組み合わせて配合し、所望の屈折率に調整した塗工液をコーティングすることによって形成される。また、例えばＳｉＯ２、ＭｇＦ２等を用いて真空製膜プロセスにて薄膜を形成し、これを低屈折率層としてもよい。
【００３３】
また、ＨＣ層は硬化させた際に良好な硬度を発現し得るものであれば特に限定されず、例えばメラミン系樹脂、ウレタン系樹脂、アルキッド系樹脂、フッ素系樹脂、アクリル系樹脂、アクリルシリコン系樹脂等の有機系樹脂や、オルガノアルコキシシラン系、ケイ酸塩系などの無機系バインダーから適宜選択し、使用することができる。中でも、基材フィルムに熱履歴を与えない、常温で塗膜を硬化できるアクリル系の紫外線硬化性樹脂が好適に用いられる。アクリル系の紫外線硬化性樹脂としては、例えば、ポリエステルアクリレート、ウレタンアクリレート、ポリエーテルアクリレート、エポキシアクリレート、ポリブタジエンアクリレート、シリコーンアクリレート、アルキルアクリレート等を挙げることができる。また屈折率の調整が必要な場合は、これらの樹脂に各種無機粒子を加えるとよい。また必要に応じ、光開始剤、分散剤などを添加することもできる。
【００３４】
次に、本発明の透明導電性フィルムの製造方法について説明する。
本発明の透明導電性フィルムは、基材フィルムに必要に応じてＨＣ層を設けた後、反射調整層を設け、更に透明導電層をパターニングすることによって製造される。基材フィルムにＨＣ層、反射調整層を設ける方法は、スパッタリング法、蒸着法、イオンプレーティング法、ＣＶＤ法等の各種真空製膜プロセスや、ロールコーター法、バーコーター法、ダイコーター法等のコーター法等を採用することができるが、生産効率を考慮すると、ロールコーター法、バーコーター法、ダイコーター法等のコーター法を用いることが好ましく、特にダイコーター法が好ましい。
反射調整層上に透明導電層をパターニングする方法は、初めに真空蒸着法、スパッタリング法、イオンプレーティング法、溶液塗布法等により、透明導電層を反射調整層上に均一に形成した後、透明導電膜が必要な部分にマスキングを施し、マスキングされていない部分の透明導電層をエッチングし、最後にマスキングを取り除く方法が一般的であるが、他の任意の手段を用いることもできる。
【実施例】
【００３５】
以下、実施例を挙げて、本発明を更に詳細に説明するが、本発明はこれに限定されるものではない。
また「視認性テスト」は、透明導電性フィルムを目視にて確認し、透明導電層のパターンが視えなかったものは○、不明瞭なパターンが視えたものには△、明らかにパターンが視えたものは×とした。
【００３６】
［実施例１］
基材フィルムとして、屈折率１．５８、層厚７５μｍのポリエチレンテレフタレートフィルムを用い、基材フィルムの両面に、屈折率１．５２のハードコート剤を塗布してＨＣ層を形成した。次いで、一方のＨＣ層上に屈折率１．６６の紫外線硬化性樹脂を塗布し、反射調整層を形成し、透明導電性フィルム用下地フィルムを得た。尚、ＨＣ層、反射調整層は共にダイコーター法にて形成した。またＨＣ層の層厚は５７００ｎｍ、反射調整層の層厚は９８ｎｍであった。
次いで、得られた透明導電性フィルム用下地フィルムに、酸化インジウムと酸化スズの焼結体材料を用い反応性スパッタリング法により、厚さ２５ｎｍのＩＴＯ膜を設けた。尚、ＩＴＯ膜の屈折率は１．８５であった。最後に透明導電層をエッチングし、透明導電層がひし形にパターニングされた実施例１の透明導電性フィルムを得た。
【００３７】
［実施例２〜５、比較例１〜３］
基材フィルム、ＨＣ層、反射調整層の屈折率、層厚を、表３に示すように変化させた以外は、実施例１と同様にして、透明導電層がひし形にパターニングされた透明導電性フィルムを得た。尚、実施例４、５、比較例３の透明導電性フィルムは反射調整層を２層有し、比較例１の透明導電性フィルムは反射調整層を持たない。
【００３８】
【表３】
2012103968.tif 000005
【００３９】
実施例１〜５、比較例１〜３の透明導電性フィルムについて、パターン面と下地露出面のＹ値、ｂ*を測定し、更に視認性テストを行った。結果を表４に示す。また、実施例４の透明導電性フィルムの分光反射スペクトルを図５に示す。尚、図５の破線はパターン面、実線は下地露出面の分光反射スペクトルである。
【００４０】
【表４】
2012103968.tif 000006
【００４１】
実施例１〜５の透明導電性フィルムは、△Ｙ値の値が−２〜２であり、更に△ｂ*の値が−５．５〜５．５であり、視認性に優れるものであった。また反射調整層が中屈折率層と低屈折率層からなる実施例４、５の透明導電性フィルムはパターン面、下地露出面共にＹ値が低く、光線透過率に優れるものであった。また実施例２、４、５の透明導電性フィルムは、黄色味がなく劣化した印象を与えなかった。
反射調整層を持たない比較例１の透明導電性フィルムは、不明瞭なパターンが視えた。比較例２の透明導電性フィルムは、反射調整層が屈折率１．７８の高屈折率層であるが、パターン面の反射率が高く、パターンが視えた。比較例３の透明導電性フィルムは、抵抗膜方式のタッチパネル用透明導電性フィルムに用いられる反射調整層、即ち高屈折率層と低屈折率層からなる反射調整層を採用したものであり、パターン面の反射率は低く抑えられているが、下地露出面の反射率が高く、やはりパターンは視えた。
【産業上の利用可能性】
【００４２】
本発明の透明導電性フィルムは、透明導電層がパターニングされる静電容量方式のタッチパネルに好適に用いられる。
またＨＣ層が設けられていない透明導電性フィルムであっても、指や特殊ペン等による加圧を必要としない静電容量方式用としては十分な耐擦傷性を有しており、コストパフォーマンスに優れる。
【符号の説明】
【００４３】
１  ２                                透明導電性フィルム
１１  ２１                            基材フィルム
１２  １２−１  ２２−１              反射調整層（中屈折率層）
１２−２  ２２−２  ２２−２’        反射調整層（低屈折率層）
１３  ２３                            透明導電層
２４  ２４−１                        ＨＣ層
２４−２                              ＨＣ層（中屈折率）
【図１】
2012103968.tif 000007
【図２】
2012103968.tif 000008
【図３】
2012103968.tif 000009
【図４】
2012103968.tif 000010
【図５】
2012103968.tif 000011